(57)【特許請求の範囲】
【請求項１】
木質繊維板からなる方形の板状基材の少なくとも一辺部に、端面から中央に向かって上り勾配となるよう傾斜状に厚みを変化させた傾斜部が設けられている畳床と、
前記畳床の表面に貼着された畳表とで構成されたバリアフリー置き畳であって、
前記傾斜部がプレスによって圧縮成形されていることを特徴とするバリアフリー置き畳。
【請求項２】
前記傾斜部の表面側に合成樹脂を含浸させた強化層が設けられていることを特徴とする請求項１に記載のバリアフリー置き畳。
【発明の詳細な説明】
【技術分野】
【０００１】
本発明は、一般家屋の洋間、施設の板間やロビーなどに簡単に畳コーナーを設置することができる置き畳に関するものであり、特に、バリアフリー化に対応した置き畳に関する。
【背景技術】
【０００２】
近年、住宅等の建築物において、内装の洋風化が進み、床材としてフローリングやカーペット等が多用されている一方で、和室空間の良さも再認識されて来ている。このような中、フローリングやカーペット等の床材の上に敷設するだけで簡単に畳コーナーを形成して和室のテイストを醸し出すことができる「置き畳」が注目されている。
【０００３】
この置き畳は、主として木質繊維板や合板或いはその他のボード等からなる半畳程度の大きさの板状基材表面に、天然のイ草や人工の筒状抄繊糸などを編織して得た畳表を貼着して構成されている。
【０００４】
係る置き畳は、上述したように既存の床面に必要な枚数敷設するだけで簡単に畳コーナーを形成して和室のテイストを醸し出すことができるが、既存の床面と置き畳表面との間に段差ができ、高齢者等がこのような段差に躓いて転倒するおそれがあると云う問題があった。つまり、高齢化社会の進行に伴い住宅や施設におけるバリアフリー化が必要とされている現在において、このような段差が生じる置き畳には改善の余地があった。
【０００５】
そこで、係る問題を解決し得る技術として、既存の床面に敷設した置き畳の周囲を傾斜状に形成された枠材で囲う技術が提案されている。例えば、特許文献１には、置き畳と接する内方側を肉厚片となし、これに反する外方側は順次下降傾斜する面をなした肉薄片となるようにし、且つ各部材の裏面側端縁部にほぞ加工を施してつなぎ部を形成した囲い枠が開示されており、特許文献２には、床面とタイル状畳(すなわち置き畳)の外周にできる段差部に、緩やかなスロープを持つ枠材を取り付けると共に、タイル状畳の端部にこの枠材の薄肉の上辺部を重ねて被覆保護する囲い枠が開示されている。これらの技術を用いれば、床面と置き畳との間にできる段差を或る程度解消させることができる。
【先行技術文献】
【特許文献】
【０００６】
【特許文献１】実用新案登録３０７３９５７号公報
【特許文献２】特開２００２−３１７５４７号公報
【発明の概要】
【発明が解決しようとする課題】
【０００７】
しかしながら、前者の技術では、置き畳を枠材で囲む際に施工がし易いように多少の寸法誤差の発生を考慮して、囲い枠の内周寸法が置き畳の外周寸法よりも多少大きくなるようにして枠材が作られているが、両者の寸法誤差が大きくなると囲い枠と置き畳の縁との間に隙間が生じるようになる。すると、囲い枠を設置することによって床面と置き畳との間にできる段差を解消させることはできるものの、高齢者が新たに生じた隙間に躓いて転倒する危険が生じるようになる。
【０００８】
また、後者の技術では、タイル状畳の端部に枠材の薄肉の上辺部を重ねて被覆保護しているので、前者のような隙間が生じることはないが、当該上辺部の厚みが増せば置き畳との間に新たな段差が生じて高齢者等が躓く原因となり、逆に、上辺部の厚みが薄くなれば運搬時や施工時に当該上辺部が破損し易くなると云う問題があった。
【０００９】
さらに、両技術共に置き畳自体には何ら補強がされていないため、例えば重量の大きな車椅子などの介護車両を置き畳に近づけようとした際、このような介護車両が枠材を乗り越えて置き畳の上に乗り上げて来た場合には、柔らかな置き畳に凹みが生じて枠材との間に段差が生じるようになると共に、枠材を乗り越えて置き畳から降りる際に枠材の端部角に介護車両の車輪が突き当たって枠材に傷が付くようになると云う問題があった。
【００１０】
それゆえに、本発明の主たる課題は、既存の床面との間にできる段差を必要な箇所において確実に解消させることができるバリアフリーに対応したバリアフリー置き畳を提供することであり、更には車椅子などの介護車両が乗り上げても凹みや傷が生じることのないバリアフリー置き畳を提供することである。
【課題を解決するための手段】
【００１１】
「請求項１」に記載した発明は、
（ａ）木質繊維板からなる方形の板状基材の少なくとも一辺部に、端面から中央に向かって上り勾配となるよう傾斜状に厚みを変化させた傾斜部１２ａが設けられている畳床１２と、
（ｂ）前記畳床１２の表面に貼着された畳表１４とで構成された
（ｃ）バリアフリー置き畳１０であって、
（ｄ）前記傾斜部１２ａがプレスによって圧縮成形されていることを特徴とする
バリアフリー置き畳１０、である。
【００１２】
この発明では、畳床１２の少なくとも一辺部に、端面から中央に向かって上り勾配となるよう傾斜状に厚みを変化させた傾斜部１２ａが設けられているので、この傾斜部１２ａが設けられた辺部では、傾斜状の枠材などを用いることなく床面Ｆと置き畳１０との間の段差をなくすることができる。このため、従来の囲い枠を用いて床面と置き畳との間の段差を解消する技術のように、枠材と置き畳との間に隙間や新たな段差が生じると云った問題が発生する事はなく、又、見映えもよいものとなる。
【００１３】
なお、傾斜部１２ａが設けられた置き畳１０辺部端面の厚さｈ１は、３ｍｍ未満にするのが好ましい。こうすることにより、高齢者等が置き畳１０に躓いて転倒するのをより効果的に防止することができるからである。
そして、本発明のバリアフリー置き畳１０は、「傾斜部１２ａがプレスによって圧縮成形されている」ことを特徴とするもので、このように圧縮成形と云った簡単且つ効率的な製造プロセスを経ることによって傾斜部１２ａの機械的強度を簡便且つ確実に向上させる事ができ、重量のある介護車両を傾斜部１２ａまで乗り上げさせることができるようになる。
【００１４】
「請求項２」に記載した発明は、請求項１に記載のバリアフリー置き畳１０において、「前記傾斜部１２ａの表面側に合成樹脂を含浸させた強化層１６が設けられている」ことを特徴とするもので、このように傾斜部１２ａに強化層１６を設けて補強することでも、車椅子等の重量のある介護車両を傾斜部まで乗り上げさせることができるようになる。
【発明の効果】
【００１６】
本発明によれば、既存の床面との間にできる段差を必要な箇所において確実に解消させる事ができ、更には、車椅子などの介護車両が乗り上げても凹みや傷が生じることのないバリアフリーに対応した置き畳を提供することができる。
【図面の簡単な説明】
【００１７】
【図１】本発明の一実施例のバリアフリー置き畳の使用態様の一例を示す鳥瞰図である。
【図２】本発明の一実施例のバリアフリー置き畳の概要を示す斜視図である。
【図３】図２におけるＡ−Ａ断面図である。
【発明を実施するための形態】
【００１８】
以下、本発明を図示実施例に従って説明する。図１は、本発明のバリアフリー置き畳１０（以下、単に「置き畳１０」とも云う）の使用態様の一例を示す鳥瞰図である。この図が示すように、本発明の置き畳１０は、既存の床面Ｆ上に載置するだけで畳コーナーを設置することができ、その空間に和室のテイストを醸し出すことができる。なお、図１中の符号ｆは、床面を構成するフローリング材を表し、符号Ｔは、半畳程の大きさの従来からある置き畳を表す。又、符号Ｗは、部屋を区画する壁を表し、符号Ｄは、壁Ｗの間に設けられた開口部２の敷居４の上をスライドしながら移動する開き戸を表す。
【００１９】
本発明の一実施例の置き畳１０は、図２及び図３に示すように、大略、畳床１２と畳表１４とで構成されている。
【００２０】
畳床１２は、木質繊維板からなる方形板状の部材である。この畳床１２となる木質繊維板としては、厚さｈ２が１０〜５０ｍｍ程度で且つ見掛け密度が０．２〜０．３５ｇ／ｃｍ3程度のインシュレーションボード(軟質繊維板)を用いるのがクッション性や断熱性や防音性等の観点から特に好適である。なお、畳床１２の厚さｈ２が１０〜２０ｍｍ程度の場合には、インシュレーションボード単層で対応可能であるが、畳床１２の厚さｈ２が２０ｍｍよりも大きい場合には、複数枚のインシュレーションボードを積層したり、インシュレーションボードとポリスチレンフォーム板とを積層したりしてもよい。
【００２１】
また、畳床１２の大きさは特に限定されるものではなく、一畳の大きさであってもよいし半畳程度の大きさであってもよい。
【００２２】
そして、この畳床１２の少なくとも一辺部には、端面から中央に向かって上り勾配となるよう傾斜状に厚みを変化させた傾斜部１２ａが設けられている。この傾斜部１２ａは、置き畳１０を床面Ｆに載置した際に床面と置き畳１０との間に段差が生じないようにするためのもので、畳表１４を貼着して置き畳１０を完成させた際に最も薄くなる端面の厚さ(高さ)ｈ１が３ｍｍ以下となるように形成するのが好ましい。端面の厚さｈ１をこのような範囲にすることで高齢者等が置き畳１０に躓いて転倒するのをより効果的に防止することができる。また、畳床１２の端面から中央に向かって設けられる傾斜部１２ａの幅Ｌは、畳床１２の大きさによって適宜設定されるものであるが、例えば、畳床１２が一辺８２０ｍｍの正方形に形成されている場合、傾斜部１２ａの幅Ｌを３００ｍｍ程度に設定するのが好ましい。
【００２３】
なお、図２及び３で示す例では、傾斜部１２ａを畳床１２の一辺部全体に設ける場合を示しているが、この傾斜部１２ａは、少なくとも畳床１２の一辺部に設けられるものであれば、その態様は如何なるものであってもよく、例えば図示しないが畳床１２の一辺部における必要な部分にのみ設けるようにしてもよいし、傾斜部１２ａを畳床１２の隣接する二辺、三辺或いは四辺全てに設けるようにしてもよい。
【００２４】
また、畳床１２に傾斜部１２ａを設ける方法としては、木質繊維板からなる板状部材の所定位置を切削或いは研削する方法や金型などを用いて圧縮成形する方法等を挙げることができるが、中でもこの傾斜部１２ａを圧縮成形で形成する方法が好ましい。圧縮成形で傾斜部１２ａを形成すれば、削りカスなどの廃棄物が生じることがなく、簡単且つ効率的に傾斜部１２ａを形成することができるのに加え、傾斜部１２ａの見掛け密度が向上して当該部分の機械的強度を向上させることができる結果、車椅子等の重量のある介護車両を当該傾斜部１２ａまで乗り上げさせることができるようになるからである。
【００２５】
さらに、この傾斜部１２ａの表面側には、必要に応じて、アクリル樹脂，ＥＶＡ(エチレン−酢酸ビニル共重合)樹脂，酢酸ビニル樹脂及びフェノール樹脂などの合成樹脂を塗布・含浸させた後、これを硬化させて強化層１６を設けるようにしてもよい。このように傾斜部１２ａの表面側に強化層１６を設けて補強することによっても、車椅子等の重量のある介護車両を傾斜部１２ａまで乗り上げさせることができるようになる。
【００２６】
畳表１４は、天然のイ草や細幅にスリットした機械抄和紙を筒状にして撚りをかけた人工の筒状抄繊糸などを編織して得たシート状の部材である。この畳表１４は、図３に示すように畳床１２の表面及び側面を覆うと共に、その先端を畳床１２の裏面に巻き込むようにして貼着されている。
【００２７】
なお、図２及び３に示す例では、畳床１２にこの畳表１４を貼着して構成された置き畳１０の縁部に何ら処理を行っていないが、当該縁部に畳縁(図示せず)を取り付けるようにしてもよい。
【実施例】
【００２８】
以下に、実施例を挙げて本発明を具体的に説明するが、本発明は実施例に限定されるものではない。
【００２９】
[実施例１]
木材チップを高温高圧で蒸解して得た繊維８０重量％とバインダー成分であるフェノール樹脂２０重量％、及びこれらにサイズ剤などの必要な抄造助剤を添加したものをウェットフォーミングした後、フェノール樹脂が半硬化状態となるようにドライヤーで乾燥させて、見掛け密度０．２４ｇ／ｃｍ3、厚み１５ｍｍの木質繊維板(インシュレーションボード)を得た。
【００３０】
続いて、得られた木質繊維板の傾斜部形成位置にアクリル樹脂(コニシ社製)を塗布量が１００ｇ／ｍ2となるようにスプレー塗布して含浸させた後、当該含浸位置に所定形状の傾斜部を形成するための傾斜面が設けられた金型にこの木質繊維板をセットして１８０℃で３〜４分ホットプレスした。これにより、木質繊維板の一辺部に、端面の高さが１ｍｍで且つ見掛け密度が０．３６ｇ／ｃｍ3となるように圧縮された傾斜部が形成された畳床が完成した。
【００３１】
ここで、この畳床の傾斜部に対して、オートグラフ(精密万能試験機)を用いて、５ｃｍ角の範囲で１００ｋｇｆ(９８０Ｎ)の面荷重を掛けた際の凹み量(ｍｍ)を測定した結果、その凹み量が１ｍｍ未満であったため、傾斜部に車椅子で乗り上げたとしても当該傾斜部が簡単に凹んでしまうと云ったような問題が生じる虞はない。
【００３２】
そして、完成した畳床の表面から側面にかけて畳表で完全に覆うと共に、この畳表の先端を畳床１２の裏面に巻き込むようにして貼着することによって置き畳が完成した。
【００３３】
なお、畳表の製造方法は以下の通りである。すなわち、針葉樹のパルプを緑色に染色し、坪量１８ｇ／ｍ2で抄造した機械抄き和紙を２５ｍｍ幅に断裁し、９〜１０巻にて筒状に撚りをかけて中心部に約０．５ｍｍ径の空洞を有する太さ約１．２ｍｍの筒状抄繊糸を形成した。そして、この筒状抄繊糸をアクリル系樹脂、ワックスおよびフッ素樹脂の混合液に浸漬・乾燥させて表面にコート層を形成した後、木綿糸からなる経糸に、この筒状抄繊糸を緯糸として交互に編織して織り込み密度０．８ｋｇ／ｍ2の畳表を得た。
【００３４】
また、比較として得られた木質繊維板の傾斜部形成位置にアクリル樹脂を塗布・含浸させなかった事以外は、上述の例と同じようにして置き畳を製造したが、この置き畳では、上記と同条件で測定した畳床の傾斜部の凹み量が１ｍｍを大きく超えていたため、傾斜部に車椅子で乗り上げた場合、当該傾斜部が簡単に凹んで傷付く虞があることが分かった。
【００３５】
[実施例２]
木材チップを高温高圧で蒸解して得た繊維９５重量％とバインダー成分であるポバール樹脂５重量％、及びこれらにサイズ剤などの必要な抄造助剤を添加したものをウェットフォーミングした後、ドライヤーで乾燥させて、見掛け密度０．２４ｇ／ｃｍ3、厚み１５ｍｍの木質繊維板(インシュレーションボード)を得た。
【００３６】
続いて、得られた木質繊維板の傾斜部形成位置にアクリル樹脂(コニシ社製)を塗布量が１００ｇ／ｍ2となるようにスプレー塗布して含浸させた後、当該含浸位置に所定形状の傾斜部を形成するための傾斜面が設けられた金型にこの木質繊維板をセットして１８０℃で３〜４分ホットプレスした。これにより、木質繊維板の一辺部に、端面の高さが１ｍｍで且つ見掛け密度が０．４８ｇ／ｃｍ3となるように圧縮された傾斜部が形成された畳床が完成した。
【００３７】
ここで、この畳床の傾斜部に対して、オートグラフ(精密万能試験機)を用いて、５ｃｍ角の範囲で１００ｋｇｆ(９８０Ｎ)の面荷重を掛けた時点での凹み量(ｍｍ)を測定した結果、その凹み量が１ｍｍ未満であったため、傾斜部に車椅子で乗り上げたとしても当該傾斜部が簡単に凹んでしまうと云ったような問題が生じる虞はない。
【００３８】
そして、完成した畳床の表面から側面にかけて畳表で完全に覆うと共に、この畳表の先端を畳床１２の裏面に巻き込むようにして貼着することによって置き畳が完成した。なお、畳表の製造方法は上述した実施例１のものと同様である。
【００３９】
また、比較として得られた木質繊維板の傾斜部形成位置にアクリル樹脂を塗布・含浸させなかった事以外は、上述の例と同じようにして置き畳を製造したが、この置き畳では、上記と同条件で測定した畳床の傾斜部の凹み量が１ｍｍを大きく超えていたため、傾斜部に車椅子で乗り上げた場合、当該傾斜部が簡単に凹んで傷付く虞がある事が分かった。
【００４０】
[実施例３]
木材チップを高温高圧で蒸解して得た繊維９５重量％とバインダー成分であるポバール樹脂５重量％、及びこれらにサイズ剤などの必要な抄造助剤を添加したものをウェットフォーミングした後、ドライヤーで乾燥させて、見掛け密度０．２４ｇ／ｃｍ3、厚み１５ｍｍの木質繊維板(インシュレーションボード)を得た。
【００４１】
続いて、得られた木質繊維板をそのまま所定形状の傾斜部を形成するための傾斜面が設けられた金型にセットして１８０℃で３〜４分ホットプレスした。これにより、木質繊維板の一辺部に、端面の高さが１ｍｍで且つ見掛け密度が０．７２ｇ／ｃｍ3となるように圧縮された傾斜部が形成された畳床が完成した。
【００４２】
ここで、この畳床の傾斜部に対して、オートグラフ(精密万能試験機)を用いて、５ｃｍ角の範囲で１００ｋｇｆ(９８０Ｎ)の面荷重を掛けた時点での凹み量(ｍｍ)を測定した結果、その凹み量が１ｍｍ未満であったため、傾斜部に車椅子で乗り上げたとしても当該傾斜部が簡単に凹んでしまうと云ったような問題が生じる虞はない。
【００４３】
そして、完成した畳床の表面から側面にかけて畳表で完全に覆うと共に、この畳表の先端を畳床１２の裏面に巻き込むようにして貼着することによって置き畳が完成した。なお、畳表の製造方法は上記した実施例１のものと同様である。
【符号の説明】
【００４４】
１０…バリアフリー置き畳
１２…畳床
１２ａ…傾斜部
１４…畳表
１６…強化層
【図１】
0005595769.tif 000002
【図２】
0005595769.tif 000003
【図３】
0005595769.tif 000004